(57)【要約】【課題】色移り防止効果、化粧持続性、耐水性、耐皮脂性、感触に優れた、色移り防止型メイクアップ化粧料を提供する。【解決手段】水層および油溶性樹脂を含む油層からなり、水以外の揮発性溶媒と、一次粒子径が５〜１００ｎｍの範囲にある撥水化処理微粒子顔料を１〜２５質量％含有し、界面活性剤の含有量が０〜０．０５質量％の範囲にあることを特徴とする色移り防止型メイクアップ化粧料。【選択図】なし【特許請求の範囲】
【請求項１】
水層および油溶性樹脂を含む油層からなり、水以外の揮発性溶媒と、一次粒子径が５〜１００ｎｍの範囲にある撥水化処理微粒子顔料を１〜２５質量％含有し、界面活性剤の含有量が０〜０．０５質量％の範囲にあることを特徴とする色移り防止型メイクアップ化粧料。
【請求項２】
炭素数１〜３の低級アルコールを除く水相の配合量が１〜４０質量％の範囲にあることを特徴とする請求項１に記載の色移り防止型メイクアップ化粧料。
【請求項３】
揮発性溶媒が、エチルアルコール、シクロメチコン、メチルトリメチコン、直鎖状揮発性シリコーン、軽質流動パラフィンから選ばれる１種、または２種以上である請求項１に記載の色移り防止型メイクアップ化粧料。
【請求項４】
油溶性樹脂が、シリコーン樹脂、シリコーン変性有機粘剤、フッ素変性シリコーン樹脂から選ばれる１種、または２種以上であることを特徴とする請求項１に記載の色移り防止型メイクアップ化粧料。
【請求項５】
撥水化処理微粒子顔料が、微粒子顔料を炭素数４〜２０の範囲のアルキル基を有する、アルキルシラン化合物、有機チタネート化合物、有機アルミニウム化合物およびフッ素化合物から選ばれる１種、または２種以上の表面処理剤にて被覆処理されたものであることを特徴とする請求項１に記載の色移り防止型メイクアップ化粧料。
【請求項６】
撥水化処理微粒子顔料が、炭素数４〜２０の範囲のアルキル基を有するアルキルアルコキシシラン化合物にて表面処理されたものであることを特徴とする請求項１に記載の色移り防止型メイクアップ化粧料。
【請求項７】
微粒子顔料が、酸化チタン、低次酸化チタン、酸化亜鉛、二酸化珪素、酸化アルミニウム、酸化ジルコニウム、酸化鉄、水酸化鉄、酸化セリウムから選ばれる１種、または２種以上であることを特徴とする請求項１，５，６のいずれか１項に記載の色移り防止型メイクアップ化粧料である。
【請求項８】
撥水化処理微粒子顔料の含有量が５〜２０質量％の範囲にあることを特徴とする請求項１，５〜７のいずれか１項に記載の色移り防止型メイクアップ化粧料。
【請求項９】
撥水化処理微粒子顔料が水以外の揮発性油剤または油剤中に分散されたスラリー状またはペースト状の形態で配合されていることを特徴とする請求項１，５〜８のいずれか１項に記載の色移り防止型メイクアップ化粧料。
【請求項１０】
界面活性剤の量が原料のキャリーオーバー成分の量であることを特徴とする請求項１に記載の色移り防止型メイクアップ化粧料。
【請求項１１】
シリコーンエラストマー球状粉体をさらに含有することを特徴とする請求項１に記載の色移り防止型メイクアップ化粧料。
【請求項１２】
撥水化処理微粒子顔料の微粒子顔料より大きい粒径の顔料を、炭素数４〜２０の範囲のアルキル基を有するシラン化合物、有機チタネート化合物、有機アルミニウム化合物およびフッ素化合物から選ばれる１種以上の表面処理剤にて被覆処理された、撥水化処理顔料をさらに含有することを特徴とする請求項１に記載の色移り防止型メイクアップ化粧料。
【発明の詳細な説明】
【０００１】
【発明の属する技術分野】
本発明は、色移り防止効果、化粧持続性、耐水性、耐皮脂性、感触に優れた、色移り防止型メイクアップ化粧料に関する。
さらに詳しくは、界面活性剤を使用しないか、最小量に抑えた水層、油層とからなり、２層以上の多相分離型製剤を用いることで、塗膜をより平滑にすることが可能となった結果、色移り防止効果、化粧持続性、耐水性、耐皮脂性、感触に優れた、色移り防止型メイクアップ化粧料を得ることに関する。
【０００２】
【従来の技術】
ファンデーションなどのメイクアップ化粧料において色移り防止または転写防止を目的とした製剤が検討されている。（例えば、特許文献１、特許文献２、特許文献３、特許文献４）これらの技術は溶剤系に樹脂と微粒子を含む顔料を配合して平滑な化粧塗膜を形成する技術である。この技術で得られる製剤は色移りがしにくく抜群の化粧持続性を有していた。
【０００３】
【特許文献１】
特開平８−１１３５１３号公報
【特許文献２】
特開平８−１０４６１１号公報
【特許文献３】
特開平８−１２７５１４号公報
【特許文献４】
特開平８−１５７３２６号公報
【特許文献４】
特開平８−３０１７２７号公報
【０００４】
【発明が解決しようとする課題】
しかしながら、水を用いない非水系製剤は塗布時に油性感が強く、感触的に好き嫌いがはっきりでてしまう場合があった。また、水を使用して色移り防止製剤を作ろうとすると、製剤ごと特殊な装置を用いて微粉砕を実施する必要がでるなど、工業的な負担が大きかった。
【０００５】
【課題を解決するための手段】
本発明人らは、感触に優れる水を用いてより簡便に平滑な塗膜を形成する方法について検討を実施したところ、水・油配合系において、界面活性剤を使用しないか最小量に限定することで、化粧塗膜に凹凸を形成してしまうエマルションの形成を最小限に抑制し、かつ水の力で油性膜を平滑化させる技術を開発した。この方法では、水の影響で塗布時の油性感が抑えられる他、出来上がった塗膜の感触もしっとりしたものを得ることができ、そして、色移り防止効果は非水系製剤と同等のものが作成できた。このことから色移り防止効果を犠牲にせずに感触面の大幅な改善を行うことが可能で、かつ水を用いていても製造面で特殊な装置を用いる必要がなくなった。
【０００６】
すなわち、本発明は、水層および油溶性樹脂を含む油層からなり、水以外の揮発性溶媒と、一次粒子径が５〜１００ｎｍの範囲にある撥水化処理微粒子顔料を１〜２５質量％含有し、界面活性剤の含有量が０〜０．０５質量％の範囲にあることを特徴とする色移り防止型メイクアップ化粧料である。
【０００７】
第２の本発明は、炭素数１〜３の低級アルコールを除く水相の配合量が１〜４０質量％の範囲にあることを特徴とする上記の色移り防止型メイクアップ化粧料である。
【０００８】
第３の本発明は、揮発性溶媒がエチルアルコール、シクロメチコン、メチルトリメチコン、直鎖状揮発性シリコーン、軽質流動パラフィンから選ばれる１種、または２種以上である上記の色移り防止型メイクアップ化粧料である。
【０００９】
第４の本発明は、油溶性樹脂が、シリコーン樹脂、シリコーン変性有機粘剤、フッ素変性シリコーン樹脂から選ばれる１種、または２種以上であることを特徴とする上記の色移り防止型メイクアップ化粧料である。
【００１０】
第５の本発明は、撥水化処理微粒子顔料が、微粒子顔料を炭素数４〜２０の範囲のアルキル基を有する、アルキルシラン化合物、有機チタネート化合物、有機アルミニウム化合物およびフッ素化合物から選ばれる１種、または２種以上の表面処理剤にて被覆処理されたものであることを特徴とする上記の色移り防止型メイクアップ化粧料である。
【００１１】
第６の本発明は、撥水化処理微粒子顔料が、炭素数４〜２０の範囲のアルキル基を有するアルキルアルコキシシラン化合物にて表面処理されたものであることを特徴とする上記の色移り防止型メイクアップ化粧料である。
【００１２】
第７の本発明は、微粒子顔料が、酸化チタン、低次酸化チタン、酸化亜鉛、二酸化珪素、酸化アルミニウム、酸化ジルコニウム、酸化鉄、水酸化鉄、酸化セリウムから選ばれる１種、または２種以上であることを特徴とする上記の色移り防止型メイクアップ化粧料である。
【００１３】
第８の本発明は、撥水化処理微粒子顔料の含有量が５〜２０質量％の範囲にあることを特徴とする上記の色移り防止型メイクアップ化粧料である。
【００１４】
第９の本発明は、撥水化処理微粒子顔料が水以外の揮発性油剤または油剤中に分散されたスラリー状またはペースト状の形態で配合されていることを特徴とする上記の色移り防止型メイクアップ化粧料である。
【００１５】
第１０の本発明は、界面活性剤の量が原料のキャリーオーバー成分の量であることを特徴とする上記の色移り防止型メイクアップ化粧料である。
【００１６】
第１１の本発明は、シリコーンエラストマー球状粉体をさらに含有することを特徴とする上記の色移り防止型メイクアップ化粧料である。
【００１７】
第１２の本発明は、撥水化処理微粒子顔料の微粒子顔料より大きい粒径の顔料を、炭素数４〜２０の範囲のアルキル基を有するシラン化合物、有機チタネート化合物、有機アルミニウム化合物およびフッ素化合物から選ばれる１種以上の表面処理剤にて被覆処理された、撥水化処理顔料をさらに含有することを特徴とする上記の色移り防止型メイクアップ化粧料である。
【００１８】
【発明の実施の形態】
本発明の色移り防止型メイクアップ化粧料では、水層および油溶性樹脂を含む油層からなり、水以外の揮発性溶媒と、一次粒子径が５〜１００ｎｍの範囲にある撥水化処理微粒子顔料を１〜２５質量％含有し、界面活性剤の含有量が０〜０．０５質量％の範囲にあることを特徴としている。したがって、製剤の形態としては、水層、油層からなり、２層以上の多層分離型の製剤となっている。
【００１９】
本発明の水層成分としては、精製水等の水以外に、プロピレングリコール、イソプロピレングリコール、ジプロピレングリコール、１，３−ブチレングリコール、グリセリン、ジグリセリン、ポリグリセリン、ポリエチレングリコール等の多価アルコールなどの水可溶性成分が含むことができる。但し、エチルアルコールなどの炭素数１〜３の低級アルコールについては、水層、油層の両方に分配すると考えられるため、水相の量または水の量として、炭素数１〜３の低級アルコールを除いた量としては、製剤質量全体の１〜４０質量％の範囲に入っていることが好ましく、特に好ましくは５〜３０質量％の範囲が挙げられる。この範囲であれば、油性感の低減と塗膜の平滑化が両立できる。水相または水の量が１質量％未満であると、水層の量が不十分となり、感触の改善は可能であるが、塗膜の平滑化ができなくなる。また、４０質量％を超えると、乾燥速度が遅くなったり、油膜が水層の上に来てしまったりして平滑な塗膜が形成できなくなり、結果として色移り防止効果が悪くなる原因となる場合がある。
【００２０】
本発明で言う揮発性溶媒とは、水以外の揮発性溶媒であって、肌に安全な、１気圧での沸点が２２０℃未満のものを指し、例えば、エチルアルコール、プロピルアルコール、イソプロビルアルコールなどの炭素数１〜３の低級アルコール、環状５量体ジメチルシクロシロキサンなどのシクロメチコン、｛（ＣＨ３）３ＳｉＯ｝３ＳｉＣＨ３の構造式で表されるメチルトリメチコン、直鎖状揮発性シリコーン、イソドデカンなどの軽質流動パラフィン、テルペン類、代替フロン類などが挙げられるが、特にエチルアルコール、シクロメチコン、メチルトリメチコン、直鎖状揮発性シリコーン、軽質流動パラフィンが好ましい。これら揮発性溶媒の配合量としては、製剤質量全体に対して、１０〜６０質量％が好ましい。上記のシクロメチコン、メチルトリメチコン、直鎖状揮発性シリコーン、軽質流動パラフィンは、本発明での油層の成分の一種でもある。
【００２１】
本発明で用いる油溶性樹脂としては、上記の揮発性溶媒のいずれかに溶解する特性を有する樹脂であれば使用可能であり、例えばトリメチルシロキシケイ酸などのシリコーン樹脂、プルランとシリコーン鎖がアマイド結合等で結合したシリコーン化プルラン（特開平８−１３４１０３号公報等に記載された化合物）などのシリコーン変性有機粘剤、トリフルオロプロピル変性ポリメチルシロキシケイ酸などのフッ素変性シリコーン樹脂、信越化学工業社製のＫＰ５４１，ＫＰ５４５，ＫＰ５４３，ＫＰ５６１等のアクリル化シリコーンなどが挙げられるが、特にシリコーン樹脂、シリコーン変性有機粘剤、フッ素変性シリコーン樹脂から選ばれることが好ましい。フッ素変性シリコーン樹脂は下記一般式で示されるが、特に水酸基を必須とする化合物が好ましい。化粧品の揮発性溶媒は安全性や大気汚染の問題から限定されているが、これらの樹脂は使用可能な揮発性溶媒との相性に優れているメリットがある。
［フッ素変性シリコーン樹脂］
Ｒ１ＳｉＯ（４−ｎ）／２
（但し、Ｒ１は、炭素数１〜８の炭化水素基、フェニル基、水酸基、Ｒｆ−Ｒ−基を示し、Ｒｆは炭素数１〜１２のパーフルオロアルキル基、Ｒは炭素数２〜６の二価のアルキレン基を示し、Ｒｆ−Ｒ−基を必須として含み、１．０≦ｎ≦１．８である。）
上記の油溶性樹脂の配合量としては、製剤質量全体に対して、好ましくは１〜１５質量％である。
【００２２】
本発明では油層成分として、上記の炭素数１〜３の低級アルコールを除く揮発性溶媒、油溶性樹脂以外に通常化粧品に使用される各種の油剤を用いることができる。油剤としては油溶性紫外線吸収剤も相当するが、油剤の例としては、例えばアボガド油、アマニ油、アーモンド油、エノ油、オリーブ油、カポックロウ、カヤ油、肝油、キョウニン油、鯨ロウ、小麦胚芽油、ゴマ油、コメ胚芽油、サトウキビロウ、サザンカ油、サフラワー油、シナギリ油、シナモン油、タートル油、大豆油、茶実油、ツバキ油、月見草油、トウモロコシ油、ナタネ油、日本キリ油、胚芽油、パーシック油、ヒマシ油、ヒマシ油脂肪酸メチルエステル、ヒマワリ油、ブドウ油、ホホバ油、マカデミアナッツ油、ミンク油、綿実油、落花生油、液状ラノリン、還元ラノリン、ラノリンアルコール、酢酸ラノリン、ラノリン脂肪酸イソプロピル；炭化水素油として、スクワラン、スクワレン、流動パラフィン、プリスタン、ポリブテン、α−オレフィンオリゴマー等；高級脂肪酸としては、オレイン酸、リノール酸、リノレン酸、アラキドン酸、イソステアリン酸；エステル油としては、アジピン酸ジイソブチル、アジピン酸２−ヘキシルデシル、アジピン酸ジ−２−ヘプチルウンデシル、モノイソステアリン酸Ｎ−アルキルグリコール、イソステアリン酸イソセチル、トリイソステアリン酸トリメチロールプロパン、ジ−２−エチルヘキサン酸エチレングリコール、２−エチルヘキサン酸セチル、トリ−２−エチルヘキサン酸トリメチロールプロパン、テトラ−２−エチルヘキサン酸ペンタエリスリトール、オクタン酸セチル、オレイン酸オレイル、オレイン酸オクチルドデシル、オレイン酸デシル、ジカプリン酸ネオペンチルグリコール、コハク酸２−エチルヘキシル、セバシン酸ジイソプロピル、セバシン酸ジ−２−エチルヘキシル、乳酸ミリスチル、イソノナン酸イソノニル、パルミチン酸イソプロピル、パルミチン酸２−エチルヘキシル、パルミチン酸２−ヘキシルデシル、パルミチン酸２−ヘプチルウンデシル、ジペンタエリスリトール脂肪酸エステル、ミリスチン酸イソプロピル、ミリスチン酸オクチルドデシル、ジメチルオクタン酸ヘキシルデシル、ラウリン酸エチル、ラウリン酸ヘキシル、Ｎ−ラウロイル−Ｌ−グルタミン酸−２−オクチルドデシルエステル、リンゴ酸ジイソステアリル等が挙げられる。また、油剤であるシリコーン油の例としては、例えばジメチルポリシロキサン、メチルフェニルポリシロキサン、フッ素変性オルガノポリシロキサン、アルキル変性オルガノポリシロキサン、アミノ変性オルガノポリシロキサン、アモジメチコーン、シリコーンガム等が挙げられる。
【００２３】
本発明で用いる油溶性紫外線吸収剤の例としては、例えばパラメトキシケイ皮酸２−エチルヘキシル（別名；パラメトキシケイ皮酸オクチル）、２−ヒドロキシ−４−メトキシベンゾフェノン、２，２'−ジヒドロキシ−４−メトキシベンゾフェノン、エチルジヒドロキシプロピルパラアミノ安息香酸、グリセリルパラアミノ安息香酸、サリチル酸ホモメンチル、メチル−Ｏ−アミノベンゾエート、２−エチルヘキシル−２−シアノ−３，３−ジフェニルアクリレート、オクチルジメチルパラアミノ安息香酸、サリチル酸オクチル、３−（４−メチルベンジリデン）カンフル、２，４−ジヒドロキシベンゾフェニン、２，２'，４，４'−テトラヒドロキシベンゾフェノン、２，２'−ジヒドロキシ−４，４'−ジメトキシベンゾフェノン、２−ヒドロキシ−４−Ｎ−オクトキシベンゾフェノン、４−イソプロピル  ジベンゾイルメタン、ブチルメトキシジベンゾイルメタン、オクチルトリアゾン、４−（３，４−ジメトキシフェニルメチレン）−２，５−ジオキソ−１−イミダゾリジンプロピオン酸２−エチルヘキシル、これらの高分子誘導体、及びシラン誘導体等が挙げられる。
これら、油剤と炭素数１〜３のアルコールを除く揮発性溶剤からなる油相の配合量としては、製剤質量全体に対して、好ましくは２０〜７０質量％である。
【００２４】
また、油剤ではなくなるが、有機系紫外線防御剤がポリマー粉末中に封止されたものを用いることも可能である。ポリマー粉末は中空であってもなくても良く、平均一次粒子径としては０．１〜５０μｍの範囲にあれば良く、粒度分布はブロードであってもシャープであっても構わない。ポリマーの種類としてはアクリル樹脂、メタクリル樹脂、スチレン樹脂、ポリウレタン樹脂、ポリエチレン、ポリプロピレン、ポリエチレンテレフタレート、シリコーン樹脂、ナイロン、アクリルアミド樹脂等が挙げられる。これらのポリマー粉末中に、粉末質量の０．１〜３０質量％の範囲で有機系紫外線防御剤を取り込ませた粉末が好ましく、特にＵＶＡ吸収剤である４−ｔｅｒｔ−ブチル−４'−メトキシジベンゾイルメタンを配合することが好ましい。上記の紫外線防御成分のうち、微粒子酸化チタン、微粒子酸化亜鉛、パラメトキシケイ皮酸２−エチルヘキシル、ブチルメトキシジベンゾイルメタン、オキシベンゾン、ベンゾフェノン系紫外線吸収剤からなる群より選ばれる少なくとも１種が、汎用されており、入手が容易で、かつ紫外線防御効果が高いので、好ましい。特に、無機系と有機系を併用することが好ましい。また、ＵＶ−Ａに対応したものとＵＶ−Ｂに対応したものを組み合わせて用いることも好適である。
【００２５】
本発明では、界面活性剤を用いないか最小量とする必要がある。本発明では界面活性剤の配合量を製剤質量全体の０〜０．０５質量％の範囲としているが、この量には製剤に使用した副原料由来でキャリーオーバーしてきた界面活性剤の量を含む。例えば乳化重合にて得られるポリマー粒子を配合した場合には、乳化に使用した界面活性剤がキャリーオーバーしてくる場合がある。界面活性剤の量が０．０５質量％を超えると、水相が乳化してしまい、化粧塗膜が凹凸を形成するため、色移り防止効果に問題がでてくる。本発明で言う界面活性剤としては、一般に化粧品に用いられるノニオン、カチオン、アニオン、ベタインなどの界面活性剤を示し、ＨＬＢ値は特に拘らない。但し、低級アルコールおよびシリコーン変性有機粘剤については界面活性能力が僅かであるため、本発明で言う界面活性剤から除外する。
【００２６】
本発明で用いる撥水化処理微粒子顔料としては、その一次粒子径が５〜１００ｎｍの範囲に入るものが該当する。この範囲であれば塗膜が平滑化しやすい。一次粒子径の測定方法としては、例えば透過型電子顕微鏡を用いる方法が挙げられる。本発明では、撥水化処理微粒子顔料を製剤質量全体の１〜２５質量％の範囲で配合していることが必要であり、より好ましくは５〜２０質量％の範囲で配合していることが好ましい。撥水化処理微粒子顔料の量が１質量％未満では化粧塗膜の強度が足りず、こすれに対して弱くなる問題があり、２５質量％を超えると粉末の吸油量が増加して、感触がぱさつき、肌への負担が多くなる問題がある。
【００２７】
本発明で用いる撥水化処理としては、通常化粧品に使用されている撥水化処理方法を使用可能である。その処理方法としては、例えば、ジメチルポリシロキサン、メチルハイドロジェンポリシロキサン等を用いたシリコーン処理；シラン処理；有機チタネート処理；有機アルミニウム処理；デキストリン脂肪酸エステル、高級脂肪酸等を用いる油剤処理；テトロフルオロエチレン樹脂、シリコーン樹脂等を用いる樹脂処理；フッ素化合物処理；Ｎ−アシル化リジン処理；金属石鹸処理などが挙げられるが、特に微粒子顔料を炭素数４〜２０の範囲のアルキル基を有する、シラン化合物、有機チタネート化合物、有機アルミニウム化合物で上記アルキル基以外にアルコキシ基、ハロゲン基、水素基、水酸基、オキシム基、アセトキシ基、エポキシ基等の加水分解性基を有する化合物；パーフルオロアルキルリン酸およびその塩、パーフルオロアルキルカルボン酸およびその塩、フッ素化アルコール等のフッ素化合物から選ばれる１種、または２種以上の表面処理剤により被覆処理されたものが好ましい。さらに好ましくは、オクチルトリエトキシシラン等の炭素数４〜２０の範囲のアルキル基を有するアルキルアルコキシラン化合物である。アルキル基を有する化合物を用いると、経時で顔料のケーキングが発生しにくいメリットがある。
【００２８】
本発明で用いる微粒子顔料としては、例えば酸化チタン、低次酸化チタン、酸化亜鉛、二酸化珪素、酸化アルミニウム、酸化ジルコニウム、酸化鉄、水酸化鉄、酸化セリウム、金、銀、白金等が挙げられるが、特に酸化チタン、低次酸化チタン、酸化亜鉛、二酸化珪素、酸化アルミニウム、酸化ジルコニウム、酸化鉄、水酸化鉄、酸化セリウムが好ましい。これらの素材はいずれも入手が容易で、かつ表面処理がしやすい特徴がある。
【００２９】
また、本発明で用いる撥水化処理微粒子顔料は、事前にシクロメチコン、メチルトリメチコン、直鎖状揮発性シリコーン、軽質流動パラフィン等の揮発性油剤または前記油剤中に分散されたスラリー状またはペースト状の形態としたものを配合することが好ましい。この形態であると、製品製造時に粉末の飛散がないこと、微粒子の凝集が少ないメリットがある。
【００３０】
本発明では、シリコーンエラストマー球状粉体を配合することによって、油溶性樹脂の持つ塗膜の圧迫感を抑制し、かつ塗膜の洗浄が容易になる特性を持つため、特に配合することが好ましい。さらに、シリコーンエラストマー球状粉体は事前にシリコーンオイルなどに混練や分散して使用することが好ましい。シリコーンエラストマーとは架橋型シリコーン樹脂であり、例えば東レダウコーニングシリコーン社製のトレフィルシリーズのＥ−５０６Ｃ，Ｅ−５０８等、信越化学工業社製のＫＳＰシリーズなどが挙げられる。シリコーンエラストマー球状粉体の平均粒子径としては、１〜５０μｍが好ましく、特に１〜１０μｍが好ましい。シリコーンエラストマー球状粉体の配合量としては、製剤質量全体に対して、０．３〜２．５質量％が好ましい。
【００３１】
本発明の色移り防止型メイクアップ化粧料では、以上の成分以外に、通常化粧料に配合される各種の顔料、粘剤、防菌防腐剤、香料、保湿剤、塩類、溶媒、酸化防止剤、キレート剤、中和剤、ｐＨ調整剤、昆虫忌避剤、生理活性成分等の成分を配合することができる。
【００３２】
本発明で用いる顔料としては、撥水化処理微粒子顔料の微粒子顔料より大きい粒径の顔料であり、通常の化粧料に使用されるものであれば、その形状（球状、棒状、針状、板状、不定形状、鱗片状、紡錘状等）や粒子径（煙霧状、微粒子、顔料級等）、粒子構造（多孔質、無孔質等）を問わず、いずれのものも使用することができ、例えば無機粉体、有機粉体、界面活性剤金属塩粉体、有色顔料、パール顔料、金属粉末顔料、天然色素等があげられ、具体的には、無機粉体としては、顔料級酸化チタン、酸化ジルコニウム、顔料級酸化亜鉛、酸化セリウム、酸化マグネシウム、硫酸バリウム、硫酸カルシウム、硫酸マグネシウム、炭酸カルシウム、炭酸マグネシウム、タルク、マイカ、カオリン、セリサイト、白雲母、合成雲母、金雲母、紅雲母、黒雲母、リチア雲母、ケイ酸、無水ケイ酸、ケイ酸アルミニウム、ケイ酸マグネシウム、ケイ酸アルミニウムマグネシウム、ケイ酸カルシウム、ケイ酸バリウム、ケイ酸ストロンチウム、タングステン酸金属塩、ヒドロキシアパタイト、バーミキュライト、ハイジライト、ベントナイト、モンモリロナイト、ヘクトライト、ゼオライト、セラミックスパウダー、第二リン酸カルシウム、アルミナ、水酸化アルミニウム、窒化ホウ素、窒化ボロン、シリカ等；有機粉体としては、ポリエステルパウダー、ポリエチレンパウダー、ポリプロピレンパウダー、ポリスチレンパウダー、ポリウレタンパウダー、ベンゾグアナミンパウダー、ポリメチルベンゾグアナミンパウダー、ポリテトラフルオロエチレンパウダー、ポリメチルメタクリレートパウダー、セルロース、シルクパウダー、１２ナイロン、６ナイロン等のポリアミドパウダー、ポリメチルシルセスキオキサン球状粉体、スチレン・アクリル酸共重合体、ジビニルベンゼン・スチレン共重合体、ビニル樹脂、尿素樹脂、フェノール樹脂、フッ素樹脂、アクリル樹脂、メラミン樹脂、エポキシ樹脂、ポリカーボネイト樹脂、微結晶繊維粉体、デンプン末、ラウロイルリジン等；界面活性剤金属塩粉体（金属石鹸）としては、ステアリン酸亜鉛、ステアリン酸アルミニウム、ステアリン酸カルシウム、ステアリン酸マグネシウム、ミリスチン酸亜鉛、ミリスチン酸マグネシウム、セチルリン酸亜鉛、セチルリン酸カルシウム、セチルリン酸亜鉛ナトリウム等；有色顔料としては、酸化鉄、水酸化鉄、チタン酸鉄の無機赤色顔料、γ−酸化鉄等の無機褐色系顔料、黄酸化鉄、黄土等の無機黄色系顔料、黒酸化鉄、カーボンブラック等の無機黒色顔料、マンガンバイオレット、コバルトバイオレット等の無機紫色顔料、水酸化クロム、酸化クロム、酸化コバルト、チタン酸コバルト等の無機緑色顔料、紺青、群青等の無機青色系顔料、タール系色素をレーキ化したもの、天然色素をレーキ化したもの、及びこれらの粉体を複合化した合成樹脂粉体等；パール顔料としては、酸化チタン被覆雲母、酸化チタン被覆マイカ、オキシ塩化ビスマス、酸化チタン被覆オキシ塩化ビスマス、酸化チタン被覆タルク、魚鱗箔、酸化チタン被覆着色雲母等；タール色素としては、赤色３号、赤色１０４号、赤色１０６号、赤色２０１号、赤色２０２号、赤色２０４号、赤色２０５号、赤色２２０号、赤色２２６号、赤色２２７号、赤色２２８号、赤色２３０号���赤色４０１号、赤色５０５号、黄色４号、黄色５号、黄色２０２号、黄色２０３号、黄色２０４号、黄色４０１号、青色１号、青色２号、青色２０１号、青色４０４号、緑色３号、緑色２０１号、緑色２０４号、緑色２０５号、橙色２０１号、橙色２０３号、橙色２０４号、橙色２０６号、橙色２０７号等；天然色素としては、カルミン酸、ラッカイン酸、カルサミン、ブラジリン、クロシン等から選ばれる顔料が挙げられる。
【００３３】
本発明では上記顔料を配合できるが、前記微粒子顔料と同様に、通常化粧品に使用されている撥水化処理方法にて撥水化処理して配合することが好ましい。処理方法としては前記と同様に、例えば、シリコーン処理、シラン処理、有機チタネート処理、有機アルミニウム処理、油剤処理、樹脂処理、フッ素化合物処理、Ｎ−アシル化リジン処理、金属石鹸処理などが挙げられるが、特に炭素数４〜２０の範囲のアルキル基（アルキル基の水素原子の一部を他の元素で置換してもよい）を有するシラン化合物、有機チタネート化合物、有機アルミニウム化合物およびパーフルオロアルキルリン酸等のフッ素化合物から選ばれる１種、または２種以上の表面処理剤により被覆処理されたものが好ましい。さらに好ましくは、炭素数４〜２０の範囲のアルキル基を有する、例えばオクチルトリエトキシシラン等のアルキルアルコキシシラン化合物等のアルキルシラン化合物で表面処理され、顔料表面がアルキルシランで処理されたものが好ましい。例としては、上記オクチルシラン処理顔料や、オクチルシラン処理とパーフルオロアルキルリン酸処理を組み合わせた処理顔料が好ましい。
【００３４】
上記の生理活性成分としては、皮膚に塗布した場合に皮膚に何らかの生理活性を与える物質が挙げられる。例えば、抗炎症剤、老化防止剤、ひきしめ剤、発毛剤、育毛剤、保湿剤、血行促進剤、抗菌剤、殺菌剤、乾燥剤、冷感剤、温感剤、ビタミン類、アミノ酸、創傷治癒促進剤、刺激緩和剤、鎮痛剤、細胞賦活剤、酵素成分等が挙げられる。その中でも、天然系の植物抽出成分、海藻抽出成分、生薬成分が特に好ましい。本発明では、これらの生理活性成分を１種または２種以上配合することが好ましい。例えば、アシタバエキス、アボガドエキス、アマチャエキス、アルテアエキス、アルニカエキス、アロエエキス、アンズエキス、アンズ核エキス、イチョウエキス、ウコンエキス、ウーロン茶エキス、エイジツエキス、エチナシ葉エキス、オウゴンエキス、オウバクエキス、オオムギエキス、オトギリソウエキス、オドリコソウエキス、オランダカラシエキス、オレンジエキス、海水乾燥物、加水分解エラスチン、加水分解コムギ末、加水分解シルク、カモミラエキス、カロットエキス、カワラヨモギエキス、カルカデエキス、キウイエキス、キナエキス、キューカンバーエキス、グアノシン、クチナシエキス、クマザサエキス、クララエキス、クルミエキス、グレープフルーツエキス、クレマティスエキス、クロレラエキス、クワエキス、ゲンチアナエキス、紅茶エキス、酵母エキス、ゴボウエキス、コメヌカ発酵エキス、コメ胚芽油、コンフリーエキス、コラーゲン、コケモモエキス、サイシンエキス、サイコエキス、サイタイ抽出液、サルビアエキス、サボンソウエキス、ササエキス、サンザシエキス、サンショウエキス、シイタケエキス、ジオウエキス、シコンエキス、シソエキス、シナノキエキス、シモツケソウエキス、シャクヤクエキス、ショウブ根エキス、シラカバエキス、スギナエキス、セイヨウキズタエキス、セイヨウサンザシエキス、セイヨウニワトコエキス、セイヨウノコギリソウエキス、セイヨウハッカエキス、セージエキス、ゼニアオイエキス、センキュウエキス、センブリエキス、ダイズエキス、タイソウエキス、タイムエキス、チガヤエキス、チンピエキス、トウキエキス、トウキンセンカエキス、トウニンエキス、トウヒエキス、ドクダミエキス、トマトエキス、納豆エキス、ニンジンエキス、ニンニクエキス、ノバラエキス、バクモンドウエキス、ハスエキス、パセリエキス、蜂蜜、パリエタリアエキス、ヒキオコシエキス、ビサボロール、フキタンポポエキス、フキノトウエキス、ブクリョウエキス、ブッチャーブルームエキス、ブドウエキス、プロポリス、ヘチマエキス、ベニバナエキス、ペパーミントエキス、ボダイジュエキス、ボタンエキス、ホップエキス、マツエキス、ミズバショウエキス、ムクロジエキス、モモエキス、ヤグルマギクエキス、ユーカリエキス、ユキノシタエキス、ユズエキス、ヨクイニンエキス、ヨモギエキス、ラベンダーエキス、レタスエキス、レモンエキス、レンゲソウエキス、ローズエキス、ローマカミツレエキス、ローヤルゼリーエキス等を挙げることができる。
【００３５】
また、ムコ多糖類、ヒアルロン酸ナトリウム、コンドロイチン硫酸ナトリウム、コラーゲン、エラスチン、キチン、キトサン、加水分解卵殻膜などの生体高分子、グリシン、ヴァリン、ロイシン、イソロイシン、セリン、トレオニン、フェニルアラニン、アルギニン、リジン、アスパラギン酸、グルタミン酸、シスチン、システイン、メチオニン、トリプトファン等のアミノ酸、エストラジオール、エテニルエストラジオールなどのホルモン、アミノ酸、乳酸ナトリウム、尿素、ピロリドンカルボン酸ナトリウム、ベタイン、ホエイなどの保湿成分、スフィンゴ脂質、セラミド、コレステロール、コレステロール誘導体、リン脂質などの油性成分、ε−アミノカプロン酸、グリチルリチン酸、β−グリチルレチン酸、塩化リゾチーム、グアイアズレン、ヒドロコルチゾン、アラントイン、トラネキサム酸、アズレン等の抗炎症剤、ビタミンＡ，Ｂ２，Ｂ６，Ｃ，Ｄ，Ｋ，ビタミンＣ配糖体、パントテン酸カルシウム、ビオチン、ニコチン酸アミド、アラントイン、ジイソプロピルアミンジクロロアセテート、４−アミノメチルシクロヘキサンカルボン酸等の活性成分、α−ヒドロキシ酸、β−ヒドロキシ酸などの細胞賦活剤、γ−オリザノールなどの血行促進剤、レチノール、レチノール誘導体等の創傷治癒剤、セファランチン、カンゾウ抽出物、トウガラシチンキ、ヒノキチオール、ヨウ化ニンニクエキス、塩酸ピリドキシン、ニコチン酸、ニコチン酸誘導体、パントテン酸カルシウム、Ｄ−パントテニルアルコール、アセチルパントテニルエチルエーテル、ビオチン、アラントイン、イソプロピルメチルフェノール、エストラジオール、エチニルエステラジオール、塩化カプロニウム、塩化ベンザルコニウム、塩酸ジフェンヒドラミン、タカナール、カンフル、サリチル酸、ノニル酸バニリルアミド、ノナン酸バニリルアミド、ピロクトンオラミン、ペンタデカン酸グリセリル、ｌ−メントール、カンフルなどの清涼剤、モノニトログアヤコール、レゾルシン、γ−アミノ酪酸、塩化ベンゼトニウム、塩酸メキシレチン、オーキシン、女性ホルモン、カンタリスチンキ、シクロスポリン、ジンクピリチオン、ヒドロコルチゾン、ハッカ油等が挙げられる。
【００３６】
本発明で用いる生理活性成分の配合量はその活性成分の効果濃度によって異なり、それぞれの活性成分の効果濃度範囲に濃度設定することが好ましい。例えばアスコルビン酸ならば３質量％、アスコルビン酸配糖体ならば２質量％といった濃度が挙げられる。
【００３７】
防菌防腐剤としては、パラオキシ安息香酸アルキルエステル、安息香酸、安息香酸ナトリウム、ソルビン酸、ソルビン酸カリウム、フェノキシエタノール等、抗菌剤としては、安息香酸、サリチル酸、石炭酸、ソルビン酸、パラオキシ安息香酸アルキルエステル、パラクロルメタクレゾール、ヘキサクロロフェン、塩化ベンザルコニウム、塩化クロルヘキシジン、トリクロロカルバニリド、トリクロサン、感光素、フェノキシエタノール等がある。
【００３８】
本発明の色移り防止型メイクアップ化粧料の具体的な用途としては特に限定は無いが、特に紫外線防御効果に優れたファンデーション、コンシーラー、アイシャドウ、口紅に好適である。
【００３９】
【実施例】
以下、実施例および比較例によって本発明を更に詳細に説明する。
【００４０】
実施例および比較例の各組成物の各種特性に対する評価方法を以下に示す。
【００４１】
［色移り防止性能評価］
富士ゼロックス製カラーＯＨＰ用紙の表面に５×５ｃｍの枠を書き、ここに製剤を１ｍｇ／ｃｍ２の量になるように塗布する。ドライヤーで塗膜を乾燥した後、この塗膜の上にろ紙（東洋ろ紙  ５Ａ）の荒い面が塗膜と接触するように置き、その上に直径２８ｍｍのシリコーン栓を置き、上から２Ｋｇの荷重をかけながらろ紙ごと引っ張り、ろ紙に塗膜を付着させる。これを４回繰り返す。ついでろ紙の未接触部と顔料付着部のＬ＊値を測色計を用いて測色し、そのＬ＊値の差を小数点以下１桁まで計算する。絶対値が大きい程色移りが激しいことを示す。尚、本測定方法はファンデーションなどの色によって差がでる場合があるため、基本的に同系列の色で測定を実施することが必要である。
【００４２】
［官能特性評価］
専門パネラーを各評価品目ごとに１０名ずつ用意し（但し、品目によりパネラーが重複する場合もある）、表１に示す評価基準に従って評価を行い、全パネラーの合計点数を以て評価結果とした。従って、点数が高いほど評価項目に対する有用性が高いことを示す（満点：５０点）。
【００４３】
2004189686.tif 000002
【００４４】
実施例１
下記表２の処方と製造方法に従ってファンデーションを得た。尚、下記表中の配合量の単位は質量％である。尚、表中のフルオロシリケート液は水酸基を有するフッ素変性シリコーン樹脂に相当する特開平９−１２４３１号公報の製造例１記載の製造方法に準じ製造されたトリフルオロプロピル化ポリメチルシロキシケイ酸の５０質量％環状５量体シリコーン溶液を指し、オクチルシリル化微粒子酸化亜鉛スラリーは、オクチルトリエトキシシランを用い脱アルコール反応にて表面処理したオクチルシリル化酸化亜鉛をサンドミルで分散させたオクチルシリル化微粒子酸化亜鉛（平均一次粒子径１０ｎｍ）の４５質量％メチルトリメチコン分散溶液を指し、オクチルシリル化微粒子酸化チタンスラリーは、サンドミルで分散させたオクチルシリル化微粒子酸化チタン（平均一次粒子径１５ｎｍ）の５０質量％５量体シクロメチコン分散溶液を指し、シリコーンエラストマー分散液は、シリコーンエラストマー球状粉体（東レダウコーニングシリコーン社製トレフィルＥ−５０８、平均粒子径３μｍ）の３５質量％５量体シクロメチコン混練溶液を指し、微粒子以外の顔料はそれぞれオクチルトリエキシシランとパーフルオロアルキルリン酸を併用して撥水化表面処理されたものを使用した。
【００４５】
［表２］
成    分                                        配合量
---------------------------------------------------------------
（油相）
パラメトキシケイ皮酸オクチル                      １０
フルオロシリケート液                              １０
シリコーンエラストマー分散液                        ５
オクチルシリル化微粒子酸化チタンスラリー          １５
オクチルシリル化微粒子酸化亜鉛スラリー            １６
メチルトリメチコン                                  ９
（顔料部）
表面処理酸化チタン（平均一次粒子径０．２μｍ）      ７．３５
表面処理黄酸化鉄                                    ０．７６
表面処理ベンガラ                                    ０．１７
表面処理黒酸化鉄                                    ０．１１
（アルコール部）
エチルアルコール                                    ７
防腐剤                                              ０．２
（水相）
精製水                                            残  部
ジプロピレングリコール                              ０．５
【００４６】
（製造方法）
油相を混合し、その中にアルコール部を入れて混合する。上から事前によく混合した顔料部を加えてさらに攪拌する。その上から混合した水相を加え、よく攪拌した後、ステンレスボールと共に密閉容器に充填して製品を得た。この製品は水層と油層の多相分離型製剤であった。尚、この組成物中の撥水化微粒子顔料の総量は１４．７質量％であり、界面活性剤は０．０５質量％未満であった。
【００４７】
比較例１
実施例１のメチルトリメチコン９質量％の代わりに、メチルトリメチコン８．５質量％、イソステアリン酸ソルビタン（界面活性剤）０．５質量％を加えた他は全て実施例１と同様にして製品を得た。
【００４８】
比較例２
下記表３の処方と製造方法にてファンデーションを得た。顔料はそれぞれオクチルトリエトキシシランとパーフルオロアルキルリン酸を併用して表面処理されたものを使用した。
【００４９】
［表３］
成  分                                        配合量
--------------------------------------------------------
（油相）
パラメトキシケイ皮酸オクチル                    １０
フルオロシリケート液                            １０
シリコーンエラストマー分散液                      ５
メチルトリメチコン                              ４０
（顔料部）
表面処理酸化チタン（平均一次粒子径０．２μｍ）    ７．３５
表面処理黄酸化鉄                                  ０．７６
表面処理ベンガラ                                  ０．１７
表面処理黒酸化鉄                                  ０．１１
（アルコール部）
エチルアルコール                                  ７
防腐剤                                            ０．２
（水相）
精製水                                          残  部
ジプロピレングリコール                            ０．５
【００５０】
（製造方法）
油相を混合し、その中にアルコール部を入れて混合する。上から事前によく混合した顔料部を加えてさらに攪拌する。その上から混合した水相を加え、よく攪拌した後、ステンレスボールと共に密閉容器に充填して製品を得た。この製品は水層と油層の多相分離型製剤であった。尚、この組成物中の撥水化微粒子顔料の総量は０質量％であり、界面活性剤は０．０５質量％未満であった。
【００５１】
比較例３
下記表４の処方と製造方法にてファンデーションを得た。微粒子顔料はオクチルシリル化微粒子酸化チタン（平均一次粒子径１５ｎｍ）とオクチルシリル化微粒子酸化亜鉛（平均一次粒子径１０ｎｍ）を用いた。微粒子以外の顔料はそれぞれオクチルシランとパーフルオロアルキルリン酸を併用して表面処理されたものを使用した。
【００５２】
［表４］
成  分                                        配合量
--------------------------------------------------------
（油相）
パラメトキシケイ皮酸オクチル                    １０
フルオロシリケート液                            １０
シリコーンエラストマー分散液                      ５
メチルトリメチコン                              １０
（顔料部）
オクチルシリル化微粒子酸化チタン                １０
オクチルシリル化微粒子酸化亜鉛                  ２０
表面処理酸化チタン（平均一次粒子径０．２μｍ）    ５．３５
表面処理黄酸化鉄                                  ０．７６
表面処理ベンガラ                                  ０．１７
表面処理黒酸化鉄                                  ０．１１
（アルコール部）
エチルアルコール                                  ７
防腐剤                                            ０．２
（水相）
精製水                                          残  部
ジプロピレングリコール                            ０．５
【００５３】
（製造方法）
油相を混合し、その中にアルコール部を入れて混合する。上から事前によく混合した顔料部を加えてさらに攪拌する。その上から混合した水相を加え、よく攪拌した後、ステンレスボールと共に密閉容器に充填して製品を得た。この製品は水層と油層の多相分離型製剤であった。尚、この組成物中の撥水化微粒子顔料の総量は３０質量％であり、界面活性剤は０．０５質量％未満であった。
【００５４】
比較例４
下記表５の処方と製造方法にてファンデーションを得た。微粒子顔料は未処理微粒子酸化チタン（平均一次粒子径１５ｎｍ）と未処理微粒子酸化亜鉛（平均一次粒子径１０ｎｍ）を用いた。微粒子以外の顔料はそれぞれオクチルエトキシシランとパーフルオロアルキルリン酸を併用して表面処理されたものを使用した。
【００５５】
［表５］
成  分                                        配合量
--------------------------------------------------------
（油相）
パラメトキシケイ皮酸オクチル                    １０
フルオロシリケート液                            １０
シリコーンエラストマー分散液                      ５
メチルトリメチコン                              １８．８
５量体シクロメチコン                              ７．５
（顔料部）
オクチルシリル化微粒子酸化チタン                  ７．５
オクチルシリル化微粒子酸化亜鉛                    ７．２
表面処理酸化チタン（平均一次粒子径０．２μｍ）    ７．３５
表面処理黄酸化鉄                                  ０．７６
表面処理ベンガラ                                  ０．１７
表面処理黒酸化鉄                                  ０．１１
（アルコール部）
エチルアルコール                                  ７
防腐剤                                            ０．２
（水相）
精製水                                            残  部
ジプロピレングリコール                            ０．５
【００５６】
（製造方法）
油相を混合し、その中にアルコール部を入れて混合する。上から事前によく混合した顔料部を加えてさらに攪拌する。その上から混合した水相を加え、よく攪拌した後、ステンレスボールと共に密閉容器に充填して製品を得た。この製品は水層と油層の多相分離型製剤であった。尚、この組成物中の撥水化微粒子顔料の総量は０質量％であり、親水化微粒子顔料の総量は１４．７質量％であり、界面活性剤は０．０５質量％未満であった。
【００５７】
実施例と比較例の評価結果として、色移り防止性性能評価（Ｌ＊値の差）を表６と図１にて、官能特性評価結果を表７に示す。
【００５８】
2004189686.tif 000003
【００５９】
2004189686.tif 000004
【００６０】
上記表６と図１、表７の結果より、本発明の実施例は比較例と比べて各評価項目においていずれも優れた性能を有していることが判る。これに対して比較例１は界面活性剤を用いた場合の例であるが、界面活性剤の効果で塗膜が平滑でなくなってしまい、色移りが起こってしまった。比較例２は微粒子顔料を配合しなかった例であるが、色移り防止効果はあったものの、その他の評価は全て悪くなった。また、化粧塗膜にタック性がでてしまい乾燥後も感触が悪かった。比較例３は、微粒子顔料の総量が３０質量％と大変多い場合の例であるが、顔料が多すぎ、化粧塗膜がかさつき、外観的にも美しくなく、評価も全体的に悪かった。比較例４は、撥水化処理微粒子顔料の代わりに親水性（未処理）微粒子顔料を用いた場合の例であるが、感触面では良かったものの、化粧持ちなどの持続性に問題があった。
【００６１】
【発明の効果】
以上のことから、本発明は、水層および油溶性樹脂を含む油層からなり、水以外の揮発性溶媒と、一次粒子径が５〜１００ｎｍの範囲にある撥水化処理微粒子顔料を１〜２５質量％含有し、界面活性剤の含有量が０〜０．０５質量％の範囲にすることによって、色移り防止効果、化粧持続性、耐水性、耐皮脂性、感触に優れた、色移り防止型メイクアップ化粧料が得られることは明らかである。
【図面の簡単な説明】
【図１】本発明の実施例と、比較例の化粧料について、色移り防止性性能評価結果（Ｌ＊値の差）を示す図である。
【図１】
2004189686.tif 000005